(57)【特許請求の範囲】
【請求項１】
下記（ａ）又は（ｂ）の混合物（コンパウンド）を、金型内に溶融射出して前記金型内に保持する工程と、
その後冷却して、成型物を構成しているポリエステル樹脂を、無機質結晶核剤を使用することなく結晶化させる工程と、
を有することを特徴とする結晶化ポリエステル樹脂成型物の製造方法。
（ａ）架橋形成剤により少なくとも１部に架橋点が形成された結晶誘起性架橋ポリエステル樹脂Ａと、非架橋ポリエステル樹脂Ｃとを含み、
前記結晶誘起性架橋ポリエステル樹脂Ａと、前記非架橋ポリエステル樹脂Ｃとの混合割合が、前記結晶誘起性架橋ポリエステル樹脂Ａ１質量部当たり、前記非架橋ポリエステル樹脂Ｃ１９〜９９質量部である混合物。
（ｂ）前記結晶誘起性架橋ポリエステル樹脂Ａ及び非架橋ポリエステル樹脂Ｂの混合物（結晶誘起性マスターバッチＭ）と、非架橋ポリエステル樹脂Ｃとを含み、
前記結晶誘起性架橋ポリエステル樹脂Ａと、前記非架橋ポリエステル樹脂Ｂとの混合割合が、前記結晶誘起性架橋ポリエステル樹脂Ａ１質量部当たり、前記非架橋ポリエステル樹脂Ｂ０．５〜５質量部であり、
前記結晶誘起性マスターバッチＭと、前記非架橋ポリエステル樹脂Ｃとの混合割合が、前記結晶誘起性マスターバッチＭ１質量部当たり、前記非架橋ポリエステル樹脂Ｃ４〜４９質量部である混合物。
【請求項２】
前記結晶誘起性架橋ポリエステル樹脂Ａを架橋する前の架橋前ポリエステル樹脂Ａ’、前記非架橋ポリエステル樹脂Ｂ、及び前記非架橋ポリエステル樹脂Ｃは、それぞれ同一でも異なっても、又はそれらの混合物であってもよい請求項１に記載の製造方法。
【請求項３】
前記架橋前ポリエステル樹脂Ａ’、前記非架橋ポリエステル樹脂Ｂ、又は前記非架橋ポリエステル樹脂Ｃが、
少なくとも１種のヒドロキシカルボン酸の重縮合物；少なくとも１種のラクトンの開環重合物；又は少なくとも１種の脂肪族ポリカルボン酸、脂環式ポリカルボン酸若しくは芳香族ポリカルボン酸と、少なくとも１種の脂肪族ポリオール、脂環式ポリオール若しくは芳香族ポリオールとの重縮合物；あるいはそれらのランダム共縮重合、ブロック共縮重合及び／又はグラフト共縮重合ポリエステル樹脂である請求項２に記載の製造方法。
【請求項４】
前記ヒドロキシ脂肪族カルボン酸の炭素数が１〜１８であり、前記脂肪族ラクトンの炭素数が３〜６であり、前記脂肪族ポリカルボン酸の炭素数が２〜１０であり、前記脂環式ポリカルボン酸の炭素数が４〜１０であり、前記芳香族ポリカルボン酸の炭素数が６〜１２であり、前記脂肪族ポリオールの炭素数が２〜６であり、前記脂環式ポリオールの炭素数が４〜１０であり、前記芳香族ポリオールの炭素数が６〜１２である請求項３に記載の製造方法。
【請求項５】
前記架橋前ポリエステル樹脂Ａ’、前記非架橋ポリエステル樹脂Ｂ、又は前記非架橋ポリエステル樹脂Ｃが、乳酸、コハク酸、ヒドロキシ酪酸及び／又はヒドロキシヘキサン酸を構成成分とするポリエステル樹脂である請求項４に記載の製造方法。
【請求項６】
前記架橋形成剤が、ラジカル発生剤及び／又は多官能性架橋剤である請求項１〜５のいずれか一項に記載の製造方法。
【請求項７】
前記ラジカル発生剤が、パーオキシカーボネート系、パーオキシエステル系、ジアシルパーオキサイド系、ジアルキルパーオキサイド系、パーオキシケタール系、及びハイドロパーオキサイド系から選ばれた少なくとも１種の過酸化物である請求項６に記載の製造方法。
【請求項８】
前記ラジカル発生剤が、１，１’−アゾビスシクロアルカンカルボニトリル、２−（カルバモイルアゾ）アルキルニトリル、及び２−フェニルアゾ−４−アルコキシ−２，４−ジアルキルアルキルニトリルから選ばれた少なくとも１種のアゾ系ラジカル発生剤である請求項６に記載の製造方法。
【請求項９】
前記多官能性架橋剤が、ポリエポキシ化合物、ポリイソシアネート化合物、ポリメチロール化合物、及びポリカルボジイミド化合物から選ばれた少なくとも１種の多官能性化合物である請求項６に記載の製造方法。
【請求項１０】
成型時における金型温度が、溶融樹脂の結晶化温度Ｔｃ±３０℃であり、
前記金型内における前記（ａ）又は（ｂ）の混合物の保持時間が５〜２４０秒である請求項１〜９のいずれか一項に記載の製造方法。
【請求項１１】
架橋形成剤により少なくとも１部に架橋点が形成された結晶誘起性架橋ポリエステル樹脂Ａ及び非架橋ポリエステル樹脂Ｂの混合物であるマスターバッチＭと、非架橋ポリエステル樹脂Ｃとを混練させてなり、
前記結晶誘起性架橋ポリエステル樹脂Ａと、前記非架橋ポリエステル樹脂Ｂとの混合割合が、前記結晶誘起性架橋ポリエステル樹脂Ａ１質量部当たり、前記非架橋ポリエステル樹脂Ｂ０．５〜５質量部であり、
前記結晶誘起性マスターバッチＭと、前記非架橋ポリエステル樹脂Ｃとの混合割合が、前記結晶誘起性マスターバッチＭ１質量部当たり、前記非架橋ポリエステル樹脂Ｃ４〜４９質量部であることを特徴とするポリエステル樹脂成型物用コンパウンド（但し無機質結晶核剤を含む場合を除く）。
【請求項１２】
請求項１〜１０のいずれか一項に記載の製造方法によって製造されたことを特徴とする結晶化ポリエステル樹脂成型物。
【発明の詳細な説明】
【技術分野】
【０００１】
本発明は、結晶化ポリエステル樹脂成型物の製造方法、ポリエステル樹脂成型物用コンパウンド、及び結晶化ポリエステル樹脂成型物に関し、さらに詳しくは原料ポリエステル樹脂、特に脂肪族ポリエステル樹脂、中でも植物由来の原料を主成分とするポリエステル樹脂成型物の物性向上のための結晶化誘起剤として、架橋点が形成された結晶化誘起性ポリエステル樹脂を含むマスターバッチを使用し、かつ成型段階においてポリエステル樹脂の結晶形成条件を保持し、ポリエステル樹脂の結晶化を進める結晶化ポリエステル樹脂成型物の製造方法、この製造方法に用いるポリエステル樹脂成型物用コンパウンド、及びこの製造方法により製造される結晶化ポリエステル樹脂成型物に関する。
【背景技術】
【０００２】
近年、化石資源の枯渇問題や環境への影響から石油由来の高分子材料に代わって、再生可能な高分子材料として植物由来の原料を使用した高分子材料、いわゆるバイオマスプラスチックが、環境負荷低減可能な材料として注目されてきている。その代表的なものはポリ乳酸であるが、該ポリ乳酸は、それ自身結晶性高分子であるにもかかわらず、その成型物の耐熱性が５０℃〜５５℃と低く、該成型物が、この温度を超えて加熱されると、当該成型品が変形してしまうという欠陥を有していた。
【０００３】
上記の理由は、溶融成型後のポリ乳酸の結晶化速度が極めて遅いためであり、成型機中で溶融されたポリ乳酸が成型後に脱型された状態では、該ポリ乳酸成型物の結晶化が殆ど進行していないためであった。その改良方法として、タルクなどの無機物質微粉を結晶核剤としてポリ乳酸に添加し、ポリ乳酸の成型・脱型後のポリ乳酸の結晶化を促進させる方法が行われている（特許文献１、２、３、４）。しかしながら、これらの結晶核剤は無機物質であるため、ポリ乳酸成型物の透明性を低下させるなどの欠陥を有していた。
【０００４】
【特許文献１】特許第３，４１０，０７５号明細書
【特許文献２】特開２００３−３０１０９７号公報
【特許文献３】特開２００４−２６９５８８号公報
【特許文献４】特開２００４−３５２９０８号公報
【発明の開示】
【発明が解決しようとする課題】
【０００５】
本発明の目的は、成型加工時に結晶化の遅いポリ乳酸などのポリエステル樹脂に対して、成型物に白濁をもたらす無機結晶核剤を使用しないことで、透明性を損なわない結晶化ポリエステル樹脂成型物の製造方法、それに使用されるポリエステル樹脂成型物用コンパウンド、及び結晶化ポリエステル樹脂成型物を提供することである。
【課題を解決するための手段】
【０００６】
本発明者らは、上記本発明の目的を達成すべく鋭意研究を重ねた結果、架橋したポリエステル樹脂（樹脂Ａ）、あるいはそのマスターバッチＭを結晶化誘起剤として原料ポリエステル樹脂と混練し、成型時に特定の結晶化条件を保持することで、該原料ポリエステル樹脂を含めた樹脂組成物全体の結晶化が顕著に進行されることを見出し、本発明を完成するに至った。
【０００７】
すなわち、本発明は、下記（ａ）又は（ｂ）の混合物（コンパウンド）を、金型内に溶融射出して前記金型内に保持する工程と、その後冷却して、成型物を構成しているポリエステル樹脂を、無機質結晶核剤を使用することなく結晶化させる工程と、を有することを特徴とする結晶化ポリエステル樹脂成型物の製造方法を提供する。
【０００８】
（ａ）架橋形成剤により少なくとも１部に架橋点が形成された結晶誘起性架橋ポリエステル樹脂Ａ（以下単に「樹脂Ａ」または「結晶誘起剤」という場合がある）と、非架橋ポリエステル樹脂Ｃ（以下単に「樹脂Ｃ」という場合がある）とを含み、前記結晶誘起性架橋ポリエステル樹脂Ａと、前記非架橋ポリエステル樹脂Ｃとの混合割合が、前記結晶誘起性架橋ポリエステル樹脂Ａ１質量部当たり、前記非架橋ポリエステル樹脂Ｃ１９〜９９質量部である混合物。ここで樹脂Ｃは成形物を構成する主成分である。
（ｂ）前記結晶誘起性架橋ポリエステル樹脂Ａ及び非架橋ポリエステル樹脂Ｂ（以下単に「樹脂Ｂ」という場合がある）の混合物（結晶誘起性マスターバッチＭ）（以下単に「マスターバッチＭ」という場合がある）と、非架橋ポリエステル樹脂Ｃとを含み、前記結晶誘起性架橋ポリエステル樹脂Ａと、前記非架橋ポリエステル樹脂Ｂとの混合割合が、前記結晶誘起性架橋ポリエステル樹脂Ａ１質量部当たり、前記非架橋ポリエステル樹脂Ｂ０．５〜５質量部であり、前記結晶誘起性マスターバッチＭと、前記非架橋ポリエステル樹脂Ｃとの混合割合が、前記結晶誘起性マスターバッチＭ１質量部当たり、前記非架橋ポリエステル樹脂Ｃ４〜４９質量部である混合物。ここで樹脂ＢはマスターバッチＭの担体樹脂である。
【０００９】
本発明において、「結晶誘起性架橋ポリエステル樹脂Ａ」、「結晶誘起性マスターバッチＭ」あるいは「成型物用組成物またはコンパウンド」の表現は、樹脂Ａ、マスターバッチＭ、コンパウンドを押出機などの混練加工機から、例えば、ストランドとして水中に吐出され、切断されたペレットの状態などでは上記樹脂Ａなどが全て完全に結晶していることを必ずしも意味するものではない。上記樹脂Ａ、マスターバッチＭあるいはコンパウンドの保有する機能として、それぞれの段階により原料である非架橋ポリエステル樹脂Ｃと配合され、射出成型機中の最終的な成型加工段階において、適切な金型温度や金型中に保持される時間などの成型条件で成型されることによって、樹脂Ｃに結晶化を誘起させ、成型物全体の結晶化を達成させ得る機能を有する樹脂Ａ、マスターバッチ、コンパウンドを意味する。
【００１０】
前記本発明においては、前記結晶誘起性架橋ポリエステル樹脂Ａを架橋する前の架橋前ポリエステル樹脂Ａ’、前記非架橋ポリエステル樹脂Ｂ、及び前記非架橋ポリエステル樹脂Ｃは、それぞれ同一でも異なっても、又はそれらの混合物であってもよく；前記架橋前ポリエステル樹脂Ａ’、前記非架橋ポリエステル樹脂Ｂ、又は前記非架橋ポリエステル樹脂Ｃが、少なくとも１種のヒドロキシカルボン酸の重縮合物；少なくとも１種のラクトンの開環重合物；又は少なくとも１種の脂肪族ポリカルボン酸、脂環式ポリカルボン酸若しくは芳香族ポリカルボン酸と、少なくとも１種の脂肪族ポリオール、脂環式ポリオール若しくは芳香族ポリオールとの重縮合物；あるいはそれらのランダム共縮重合、ブロック共縮重合及び／又はグラフト共縮重合ポリエステル樹脂であることが好ましい。
【００１１】
上記本発明においては、前記ヒドロキシ脂肪族カルボン酸の炭素数が１〜１８であり、前記脂肪族ラクトンの炭素数が３〜６であり、前記脂肪族ポリカルボン酸の炭素数が２〜１０であり、前記脂環式ポリカルボン酸の炭素数が４〜１０であり、前記芳香族ポリカルボン酸の炭素数が６〜１２であり、前記脂肪族ポリオールの炭素数が２〜６であり、前記脂環式ポリオールの炭素数が４〜１０であり、前記芳香族ポリオールの炭素数が６〜１２であること；前記架橋前ポリエステル樹脂Ａ’、前記非架橋ポリエステル樹脂Ｂ、又は前記非架橋ポリエステル樹脂Ｃが、乳酸、コハク酸、ヒドロキシ酪酸及び／又はヒドロキシヘキサン酸を構成成分とするポリエステル樹脂であることが好ましい。
【００１２】
また、上記本発明においては、前記架橋形成剤が、ラジカル発生剤及び／又は多官能性架橋剤であること；前記ラジカル発生剤が、パーオキシカーボネート系、パーオキシエステル系、ジアシルパーオキサイド系、ジアルキルパーオキサイド系、パーオキシケタール系、及びハイドロパーオキサイド系から選ばれた少なくとも１種の過酸化物であること；前記ラジカル発生剤が、１，１’−アゾビスシクロアルカンカルボニトリル、２−（カルバモイルアゾ）アルキルニトリル、及び２−フェニルアゾ−４−アルコキシ−２，４−ジアルキルアルキルニトリルから選ばれた少なくとも１種のアゾ系ラジカル発生剤であること；前記多官能性架橋剤が、ポリエポキシ化合物、ポリイソシアネート化合物、ポリメチロール化合物、及びポリカルボジイミド化合物から選ばれた少なくとも１種の多官能性化合物であることが好ましい。
【００１４】
また、上記本発明においては、前記成型時における金型温度が、溶融樹脂の結晶化温度Ｔｃ±３０℃であり、前記金型内における前記（ａ）又は（ｂ）の混合物の保持時間が５〜２４０秒であることが好ましい。
【００１７】
また、本発明は、架橋形成剤により少なくとも１部に架橋点が形成された結晶誘起性架橋ポリエステル樹脂Ａ及び非架橋ポリエステル樹脂Ｂの混合物であるマスターバッチＭと、非架橋ポリエステル樹脂Ｃとを混練させてなり、前記結晶誘起性架橋ポリエステル樹脂Ａと、前記非架橋ポリエステル樹脂Ｂとの混合割合が、前記結晶誘起性架橋ポリエステル樹脂Ａ１質量部当たり、前記非架橋ポリエステル樹脂Ｂ０．５〜５質量部であり、前記結晶誘起性マスターバッチＭと、前記非架橋ポリエステル樹脂Ｃとの混合割合が、前記結晶誘起性マスターバッチＭ１質量部当たり、前記非架橋ポリエステル樹脂Ｃ４〜４９質量部であることを特徴とするポリエステル樹脂成型物用コンパウンド（但し無機質結晶核剤を含む場合を除く）；前記いずれかの製造方法によって製造されたことを特徴とする結晶化ポリエステル樹脂成型物を提供する。
【発明の効果】
【００１９】
本発明によれば、成型加工時に結晶化が遅いポリエステル樹脂、特に植物由来のバイオマスプラスチックであるポリ乳酸などのポリエステル樹脂に対して、架橋点が形成されたポリエステル樹脂（樹脂Ａ）をポリエステル樹脂の結晶化を誘起させる結晶化誘起剤、あるいは該結晶化誘起剤をマスターバッチに加工し、成型物の白濁をもたらす無機結晶核剤を使用しないことで、成型後の成型物の透明性を損なわない、原料ポリエステル樹脂（樹脂Ｃ）に対して相溶性に優れた結晶化誘起剤（樹脂Ａ）を提供することができる。
【００２０】
また、成型加工時に上記樹脂ＡあるいはマスターバッチＭを、樹脂Ｃに添加して溶融混練し、成型段階において特定の結晶形成条件に保持することにより、樹脂Ａにより樹脂Ｃの一部の結晶化が誘起され、該結晶化が、さらに樹脂Ｃ全体に伝播して樹脂Ｃ全体が結晶化され、耐熱性などの樹脂物性に優れ、樹脂本来の透明性が損なわれないポリエステル樹脂成型物ＤまたはＥを提供することができる。
【００２１】
本発明の樹脂Ａを樹脂Ｃと混練し、成型加工条件として特定の温度および特定の時間を保持して樹脂Ｃの結晶化を進めることで、樹脂Ｃの結晶化が誘起され、結晶化が樹脂Ｃ全体に伝播する機構は、熱分析やＸ線回折の結果などから以下のように想定される。
【００２２】
まず、樹脂Ａ’と架橋形成剤とが、押出成型機中において溶融混練されることで、樹脂Ａ’の分子に架橋形成剤が作用し、樹脂Ａ’中の少なくとも一部の分子間に点架橋による架橋構造が形成されて樹脂Ａとなる。しかし、押出機中の樹脂Ａは全体としてはスクリューの回転方向に流動しておりシェアが掛かっている。その流動する樹脂Ａの張力（テンション）によって、まず架橋した樹脂Ａ分子は架橋点を結節点として折曲がり、さらに折れ曲がった樹脂Ａ分子は流れ方向に引っ張られて伸びきり、結果的に樹脂Ａ分子は互いに重なりあって、樹脂Ａ分子に特有の分子配列を形成するのでないかと推察される。さらに上記樹脂Ａが結晶化形成温度に保持されることによって、まず重なりあった樹脂Ａの分子配列自身が結晶化し、さらにそれが鋳型（テンプレート）となって順次近隣の樹脂Ａ分子の結晶化を誘起していき、樹脂Ａ全体が結晶配列に移行するものと推察される。
【００２３】
さらに、本発明において樹脂Ａを用いて、結晶ポリエステル樹脂成型物（Ｄ、Ｅ）を調製する工程での結晶形成のメカニズムも、上記と同様に樹脂Ａが樹脂Ｃの結晶化誘起剤として機能し、射出成型機中で、樹脂ＡやそのマスターバッチＭと樹脂Ｃとの溶融混練物が、樹脂成型段階で結晶形成の特定の温度および時間を保持されることで、結晶を形成している樹脂Ａ分子が順に隣の樹脂Ｃ分子の鋳型となって結晶化が伝播していき、成型物全体が結晶配列状態を移行するものと推察される。
【００２４】
上記した樹脂Ａを樹脂Ｃの結晶化誘起剤として使用するにあたり、樹脂Ａをそのまま樹脂Ｃに混練して成型物を形成させる方法よりも、上記樹脂Ａが、架橋形成剤によって樹脂Ａ’中の少なくとも一部に点架橋による架橋構造を有する樹脂であることから、樹脂Ａを予め樹脂Ｂと加熱混練して樹脂Ａを樹脂Ｂ中に均一に拡散および希釈したマスターバッチＭとして使用する方法の方が、樹脂Ｃの結晶化誘起および結晶化の伝播効果をより均一に発揮させるうえで好ましい。また、樹脂Ａをマスターバッチ化せずに直接使用する場合においても、同様にして、樹脂Ａと樹脂Ｃとを押出機で充分混練し、樹脂コンパウンドにしてから、該コンパウンドを成型機で成型する方法が好ましい。
【００２５】
前記した特許文献に記載のような、従来公知のタルクなどの固体状の無機物質の微粉末を結晶核剤として使用する樹脂Ｃの結晶化のメカニズムは、溶融した樹脂Ｃが徐冷されて準安定の結晶化状態になり、該樹脂Ｃ中に存在させた結晶核剤などが種（たね）となって樹脂Ｃの結晶を形成させるものと推定される。したがって上記した本発明の結晶誘起性樹脂ＡまたはマスターバッチＭによる樹脂Ｃの結晶化の機構は、上記無機物質結晶核剤によるものと全く異なる結晶化機構によるものと考えられる。
【発明を実施するための最良の形態】
【００２６】
次に好ましい実施の形態を挙げて本発明をさらに詳しく説明する。
本発明に使用されるポリエステル樹脂を、その加工工程毎で区別し、ポリエステル樹脂Ａ’、ポリエステル樹脂Ｂまたはポリエステル樹脂Ｃとしたが、これらの各樹脂は、その構造中に多数のエステル結合を有し、さらに熱可塑性を有する従来公知のポリエステル樹脂である。好ましい樹脂として、特に結晶化速度が極めて遅い脂肪族ポリエステル樹脂、中でも植物由来の原料を主成分とするポリエステル樹脂が挙げられる。また、上記樹脂Ａ’、樹脂Ｂ、樹脂Ｃはそれぞれ同一でも異なってもよいし、またはそれらの混合物でもよい。また、原料としての樹脂Ａ、Ｂ、Ｃのペレットとしては、製造条件により非晶質状態、半結晶状態、あるいは結晶状態で供給される場合があるが、いずれも樹脂原料として押出し機や成型機などの加工機械中で溶融されて非晶質状態になる。以下、これら樹脂原料（ポリエステル樹脂Ａ’、ポリエステル樹脂Ｂ、ポリエステル樹脂Ｃ）を総称して単に「原料樹脂」と称する場合がある。
【００２７】
上記の原料樹脂としては、少なくとも１種のヒドロキシカルボン酸の重縮合物；少なくとも１種のラクトンの開環重合物；または少なくとも１種の脂肪族ポリカルボン酸、脂環式ポリカルボン酸または芳香族ポリカルボン酸と、少なくとも１種の脂肪族ポリオール、脂環式ポリオールまたは芳香族ポリオールとの重縮合物；あるいはそれらのランダム共縮重合、ブロック共縮重合および／またはグラフト共縮重合ポリエステル樹脂などが挙げられる。
【００２８】
上記原料樹脂をさらに説明すると、上記ヒドロキシ脂肪族カルボン酸としては、炭素数が１〜１８のヒドロキシカルボン酸、例えば、乳酸、ヒドロキシ酪酸、３−ヒドロキシ吉草酸の共重合物など；上記脂肪族ラクトンとしては炭素数が３〜６の脂肪族ラクトン、例えば、ブチロラクトン、カプロラクトンなど；脂肪族ポリカルボン酸としては炭素数が２〜１０の脂肪族ポリカルボン酸、例えば、コハク酸、アジピン酸、セバシン酸、アゼライン酸などの飽和ジカルボン酸、マレイン酸、無水マレイン酸、フマル酸、イタコン酸、無水イタコン酸などの不飽和ジカルボン酸；脂環式ポリカルボン酸としては炭素数が４〜１０の脂環式ポリカルボン酸、例えば、シクロヘキサンジカルボン酸、シクロヘキサンジカルボン酸無水物などが挙げられる。
【００２９】
また、芳香族ポリカルボン酸としては炭素数が６〜１２の芳香族ポリカルボン酸、例えば、フタル酸、無水フタル酸、イソフタル酸、テレフタル酸など；脂肪族ポリオールとしては炭素数が２〜６の脂肪族ポリオール、例えば、エチレングリコール、プロピレングリコール、ブチレングリコール、ヘキサメチレングリコールなど；脂環式ポリオールとしては炭素数が４〜１０の脂環式ポリオール、例えば、シクロヘキセングリコールなど；芳香族ポリオールとしては炭素数が６〜１２、例えば、ベンゼンジメタノール、フェニレンジプロパノール、ビスフェノールＡ−ビス（ヒドロキシエチルエーテル）、ビスフェノールＡ−ビス（ヒドロキシプロピルエーテル）などが挙げられる。
【００３０】
特に好ましくは、原料樹脂として植物由来のヒドロキシカルボン酸、ラクトン、ポリカルボン酸、ポリオールなどの原料を主成分として縮重合または開環重合反応して得られるポリエステル樹脂が挙げられる。例えば、乳酸、乳酸オリゴマー、ラクチドを主成分として重合したポリ乳酸や乳酸共重合物などのポリ乳酸系樹脂、コハク酸、無水コハク酸を使用したポリコハク酸系樹脂、さらにそれらにヒドロキシ酪酸、ヒドロキシヘキサン酸などを原料として含む共縮合ポリエステル樹脂などが挙げられる。
【００３１】
また、脂肪族のポリエステルと芳香族ポリエステルとの二元、三元ブロック共重合樹脂あるいは相互のグラフト共重合樹脂が挙げられる。例えば、ポリ乳酸−ポリブチレンテレフタレート、ポリ乳酸−ポリエチレンテレフタレート、ポリブチレンサクシネート−ポリブチレンテレフタレート、ポリブチレンアジペート−ポリブチレンテレフタレート、ポリテトラメチレンアジペート−ポリテトラメチレンテレフタレート、ポリブチレンアジペート−１，４−シクロヘキシレンジメチルアジペートなどの二元、三元ブロック共重合樹脂あるいは相互のグラフト共重合樹脂が挙げられる。脂肪族ポリエステル鎖を末端に有する二元、三元ブロック共重合樹脂あるいはグラフト鎖として有するグラフト共重合樹脂が相溶性の点で好ましい。
【００３２】
また、本発明において樹脂Ａ’に架橋構造を形成させるために使用される架橋形成剤としては、熱分解してフリーラジカルを形成させ、樹脂Ａ’をラジカルカップリング反応あるいは付加重合性単量体とで付加重合させる公知のラジカル発生剤や樹脂の反応性基と架橋反応を起こす公知の官能性架橋剤が使用される。
【００３３】
樹脂Ａ’に架橋形成剤を作用させ、架橋点が形成された樹脂Ａを形成するに際して、樹脂Ａ’と架橋形成剤の反応は溶液あるいは樹脂分散液の状態でも行われるが、最も好ましい方法は溶融状態で樹脂Ａ’中に架橋を形成させる方法である。この方法で、樹脂Ａ’を押出し機で混練して架橋させる場合には、混練温度において分解するラジカル発生剤や架橋反応を起こす多官能性架橋剤を使用することが好ましい。ラジカル発生剤の選定は、押出し機内での樹脂Ａ’の混練温度の設定にもより、一概に規定はできないが、例えば、樹脂Ａ’の混練温度がほぼ１９０℃ないし２１０℃である場合には、目安として１分間の半減期を得る分解温度が１３０℃〜２１０℃位にあるラジカル発生剤が好ましい。
【００３４】
具体的には、有機過酸化物としては、ｔ−ブチルパーオキシイソプロピルカーボネートなどのパーオキシカーボネート系、ｔ−ブチルパーオキシアセテート、ｔ−ブチルパーオキシ２−エチルヘキサノエート、ｔ−ブチルパーオキシラウレート、ｔ−ブチルパーオキシベンゾエートなどのパーオキシエステル系、ベンゾイルパーオキサイドなどのジアシルパーオキサイド系、ジ−ｔ−ブチルパーオキサイド、ジ−クミルパーオキサイドなどのジアルキルパーオキサイド系、２，２−ビス（ｔ−ブチルパーオキシ）ブタンなどのパーオキシケタール系、ジ−イソプロピルベンゼンハイドロパーオキサイドなどのハイドロパーオキサイド系の過酸化物などから選ばれた少なくとも１種の有機過酸化物が挙げられる。
【００３５】
また、アゾ系ラジカル発生剤としては、１，１’−アゾビスシクロアルカンカルボニトリル、２−（カルバモイルアゾ）アルキルニトリル、２−フェニルアゾ−４−アルコキシ−２，４−ジアルキルアルキルニトリルから選ばれた少なくとも１種のアゾ系ラジカル発生剤が挙げられる。
【００３６】
さらに、多官能性架橋剤としては、樹脂Ａ’の有する反応性基、例えば、カルボキシル基または水酸基と反応し得る反応性基を分子中に二個以上有する化合物であり、公知のポリエポキシ化合物、ポリイソシアネート化合物、ポリメチロール化合物、ポリカルボジイミド化合物から選ばれた少なくとも１種が挙げられる。
【００３７】
ポリエポキシ化合物としては、グリセリル（ジ、トリ）グリシジルエーテル、ペンタエリスリトール（トリ、テトラ）グリシジルエーテル、ソルビトールポリグリシジルエーテル、スチレン−グリシジルメタクリレート（モル比；１：１）共重合体など；ポリイソシアネート化合物としては、トリメチロールプロパン−イソホロンジイソシアネートアダクト、トリメチロールプロパン−ヘキサメチレンジイソシアネートアダクトなど；ポリカルボジイミド化合物としては、ポリ（ヘキサメチレンカルボジイミド）−ビス（ポリプロピレングリコールモノブチルエーテルウレタン）、ポリ（ヘキサメチレンカルボジイミド）−ビス（オレイルウレタン）などが挙げられる。
【００３８】
樹脂Ａ’に対する架橋形成剤の使用量は、樹脂Ａ’のポリマー分子間に架橋点が形成されることによって、混練機中での熔融状態における架橋ポリマー鎖の分子配列が形成され、かつ樹脂Ａのマスターバッチ化工程および成型物を成型工程においては、樹脂Ａが樹脂Ｂの熔融物中に混練されて均一に拡散することができ、結晶化誘起剤として充分機能するように、使用されることが必要である。後述するように、樹脂Ａ中の架橋点が少ない場合には樹脂Ａは結晶化誘起剤としての機能が発現しない。また、樹脂Ａ中の架橋点が多い場合には架橋が過度に進み、ゲル状の重合体（樹脂Ａ）が多く生成し、樹脂Ａの熔融性、流動性、添加剤の混和性などを低下させ、また、最終的に得られるポリエステル樹脂成型物Ｄ、Ｅの外観、物性などを阻害する。
【００３９】
表１に、実施例１と同様な方法で、ポリＬ−乳酸（樹脂Ａ’）に対して過酸化物としてｔ−ブチルパーオキシイソプロピルカーボネート（純度９５％）の添加量を変えて得られた樹脂Ａの示差走査熱量分析で測定された降温時のピーク温度を４行目に記載した。樹脂Ａ’１００ｇに過酸化物０．４ｇ（０．００２２モル）を反応させたＡ−１ペレットは実施例１（１）で得られており、このＡ−１ペレットの示差走査熱量（ＤＳＣ）分析チャートを図１に示した。示差走査熱量分析で測定された降温時の発熱ピーク温度は今回の測定条件（昇温速度が１０℃／分、冷却速度が１０℃／分）における樹脂サンプルの示す結晶化温度を示している。また、得られたＡ−１ペレットから成型したプレートのＸ線回折図を図２に示した。回折角２θが１７．２゜に回折強度の大きい、鋭いピークを有し、プレート全体が結晶化していることを示している。
【００４０】
0005478054.tif 000002
【００４１】
架橋形成剤の使用量は、架橋されるべき樹脂Ａ’の種類、分子構造、分子量や分子量分布など、架橋形成剤の種類、反応性、反応条件、反応率などによっても変わり一概に決められるものではないが、樹脂Ａ’１００ｇあたりの使用量の目安として、凡そ０．００１５モル以上が好ましく、また、上限は、樹脂Ａ’の過剰の架橋形成による樹脂Ａの原料である樹脂Ａ’中における樹脂Ａの拡散を阻害しない範囲であり、樹脂Ａ’１００ｇあたり凡そ０．０４モル以下、特に０．０２モル以下が好ましい。
【００４２】
この場合、過酸化物やアゾ系ラジカル発生剤の分解によるフリーラジカルにより樹脂Ａ’の架橋を効果的に行なうために、前記したように樹脂Ａ’の合成時に付加重合性の原料、例えば、マレイン酸、フマル酸、イタコン酸などの付加重合性ジカルボン酸、それらの無水物、アルキル（炭素数１〜６）エステルなどの反応性誘導体を使用し、樹脂Ａ’に付加重合性を挿入してもよい。また、樹脂Ａ’にラジカル発生剤とともに、従来公知の付加重合性単量体や付加重合性オリゴマーなどの架橋助成成分を添加してもよい。上記架橋助成成分としては、例えば、ポリアルキレン（炭素数２〜６）グリコールジ（メタ）アクリレート、グリセリルトリ（メタ）アクリレート、トリメチロールプロパントリ（メタ）アクリレート、トリアリルシアヌレートなどの多官能性単量体やジアルキル（炭素数１〜７）イタコネートなどの単官能性単量体などが挙げられる。
【００４３】
本発明における結晶誘起性樹脂組成物であるマスターバッチＭの調製工程における樹脂Ａと樹脂Ｂとの混合割合は、樹脂Ａ：１質量部当たり樹脂Ｂ：０．０５〜１０質量部であり、樹脂Ｂ：０．５〜５質量部が好ましい。この際に樹脂Ｂの使用量が０．０５質量部未満であると、樹脂Ａが充分に希釈拡散されたマスターバッチＭが得られず、また、加熱溶融性の面でもマスターバッチＭが樹脂Ａとほぼ変わらず好ましくない。また、樹脂Ｂの使用量が１０質量部を超えると、得られるマスターバッチＭの加熱溶融性は良好であるものの、高濃度希釈樹脂組成物としてのマスターバッチＭの目的にそぐわない。
【００４４】
実施例１（２）で樹脂Ａと樹脂Ｂとの質量対比が１：１でマスターバッチＭ−１を調製した。図３がマスターバッチＭ−１の示差走査熱量分析（ＤＳＣ）チャートで、１２６℃に結晶化温度を示した。図４がＭ−１ペレットから成型したプレートのＸ線回折図で、１７．１゜に回折強度の大きい、鋭いピークを示した。
【００４５】
また、最終製品である成型物Ｄの調製において、マスターバッチＭを樹脂Ｃ中に希釈する際の混合割合は、マスターバッチＭ：１質量部当たり樹脂Ｃ：１〜１００質量部で調製されるが、後述するように、樹脂Ａ：１質量部当たりの樹脂Ｃの合算量（マスターバッチ中の樹脂Ｂも含む）が１００質量部以下になるようにすることが好ましい。
【００４６】
本発明においては、樹脂Ａ、マスターバッチＭあるいは成型物Ｄを成型するに使用されるコンパウンド（ペレット）は、成型物Ｄの成型工程において樹脂Ｃの結晶化を誘発する機能を有していることが必要であって、それ以前のペレット自体では必ずしも完全に結晶化していることは必要ではない。例えば、上記した樹脂Ａ、マスターバッチＭあるいは成型物Ｄ用のコンパウンドを製造する工程において、押出機から吐出された溶融樹脂のストランドが通常の冷却条件で水中カットされ、樹脂の結晶化が不完全な状態で固化したペレットも潜在的に結晶化誘発機能を有しており、本発明において使用される。
【００４７】
成型物Ｄの成型工程において樹脂Ｃの結晶化を完全に行なうためには、マスターバッチＭと樹脂Ｃとを混合し、射出成型機で成型するにあたり、成型条件として樹脂Ｃの結晶化に適切な金型温度と金型内保持時間を設定することが必要である。金型温度としては樹脂Ｃの結晶化温度および溶融温度は樹脂の融点以上の温度に設定される。
【００４８】
実施例１でポリ乳酸Ａ−１（樹脂Ａ）を非晶質のポリ乳酸（樹脂Ｃ）と１：１で混合し、２５ｍｍ二軸押出機でシリンダー温度を２００℃に設定し、混練してマスターバッチＭ−１ペレットを得た。得られたマスターバッチＭ−１ペレットとポリ乳酸ペレット（樹脂Ｃ）を２：８の質量比で混合し、２ｏｚ射出成型機を使用し、金型の温度と成型板の冷却条件を変えて成型試験を行った。
【００４９】
それぞれの冷却条件による成型板の結晶化度の違いを表２に示した。成型板は、設定した金型内保持時間のそれぞれの秒数で金型から取り出し、直ちに水中で急冷して余熱による結晶化の進行を停止させて調製した。樹脂成型板の結晶化度は、ＤＳＣ昇温時の結晶化カロリーより計算して得られた結晶化進行率の数値を基準にして評価し、さらに実用的な観点より成型板の結晶化に起因する曇り（ヘーズ）の程度および耐熱性の向上の程度から評価し、下記の４段階の記号で示した。
【００５０】
0005478054.tif 000003
【００５１】
金型温度は、ポリ乳酸ではＴｃである１１０℃〜１２０℃が好ましい。表２で示したように、金型内での成型物の結晶化を進行させるためには、金型温度に合わせて充分な金型内保持時間が大切である。金型温度の設定によって変わるが、金型内保持時間は凡そ１０秒〜２４０秒が必要である。ポリエステル樹脂全般的には、金型温度が凡そ結晶化温度（Ｔｃ）を中心に上下３０℃の範囲（Ｔｃ±３０℃）で、金型内保持時間が凡そ５〜２４０秒の範囲で成型することが好ましい。要望としては、結晶化が完全に行くことを前提に、省エネルギーと短時間成型による生産性の向上が課題となっている。したがって、これらは予め予備試作を行なって最適条件を決めることが望ましい。
【００５２】
さらに、成型物Ｄを製造するにあたり、マスターバッチＭとポリ乳酸Ｃの希釈比の検討を行なった。上記の成型条件に準じて、前記マスターバッチＭ−１とポリ乳酸を４水準の比率で配合し、射出成型機でシリンダー温度を１９０℃にて混練した樹脂組成物をさらに２種類の成型条件による結晶の形成の差異を表３に示した。表３では、成型板の示差走査熱量測定による結晶化温度およびＸ線回折図を示した。また、樹脂成型板の結晶化進行率を表２と同様の基準で評価した。試験片の熱変形温度（Heat Distortion Temperature、荷重０．４６ＭＰａ）を測定した。これは３点はりの曲げ強度試験で一定加重下、オイルバス一定昇温状態で行い、一定変形までの耐熱性を評価する実使用上の耐熱変形温度を示す。なお、非晶質のポリ乳酸成型板の熱変形温度は５３℃であった。
【００５３】
0005478054.tif 000004
【００５４】
上記の表３の結果として、成型物Ｄを得るために、樹脂Ｃの結晶化を誘起させるためにマスターバッチＭの形で添加される樹脂Ａの含有量の範囲は、対象とする樹脂Ｃの性状、例えば、樹脂Ｃの面で分子構造、平均分子量、分子量分布など、物性面で融点、熔融粘度など、さらに添加剤の種類や量あるいは成型加工条件などの要因によって一概に決められるものではないが、成型条件が適切であれば、凡そ樹脂Ａを樹脂Ｃの１質量％以上使用することで樹脂Ｃの結晶化を誘起し、樹脂Ｃ全体を結晶化することができるという驚くべきことが示された。
【００５５】
樹脂Ａ−１の調製に際し、過酸化物の使用量はポリ乳酸（樹脂Ａ’）１００ｇあたり０．４ｇ（０．００２２モル）であり、得られた樹脂Ａを樹脂Ｃの１質量％使用してポリ乳酸（樹脂Ｃ）全体を結晶化することができた。樹脂Ａ中には、勿論過酸化物は分解して存在していないが、その作用効果として過酸化物の使用量を求めると、成型物１００ｇあたり０．００４ｇ（０．００００２２モル）に相当する過酸化物量となる。前記表１で示したように過酸化物による架橋樹脂が、過酸化物の使用量が０．１ｇ（０．０００５モル）ですら、結晶化温度を示さなかったことと比べ、架橋樹脂Ａの結晶化を誘起する機能として驚くべきことである。
【００５６】
さらに、本発明の樹脂Ａと樹脂Ｃとからなる組成物（コンパウンド）においては、前記したように樹脂Ａが実質的に非常に少ない量で樹脂Ｃの結晶化が達成されるため、上記コンパウンドの溶融時の流動特性は、樹脂Ｃの溶融時の流動特性と大きく変わらず、上記コンパウンドの成型加工、さらには成型物の使用後の回収、再使用および再生加工などの２次的加工が容易にできるという優れた特長を有する。
【００５７】
次に、マスターバッチＭを使用しないで樹脂Ａを結晶化誘起剤として樹脂Ｃを結晶化させて成型物Ｅとする方法について述べる。前記したように、樹脂Ａと樹脂Ｃとを押出機で充分混練し、樹脂コンパウンドにしてから成型機で成型し、成型物Ｅにする方法が好ましい。その際のコンパウンドの混合割合は、樹脂Ａ１質量部当たり樹脂Ｃ３〜１００質量部である。このコンパウンドおよび成型物の性状、物性などは前記マスターバッチＭを使用して製造された成型物Ｄの性状および物性などと同様である。
【００５８】
また、本発明の成型物Ｄ、Ｅには、その目的に応じて少なくとも１種の添加剤を配合することも好ましい。添加剤としては、例えば、着色剤、分散剤、酸化防止剤、紫外線吸収剤、光安定剤、難燃剤、帯電防止剤、充填剤、付加重合性単量体および鎖長延長剤からから選ばれた少なくとも１種が挙げられる。
【００５９】
上記した添加剤などは、添加の目的、添加剤の機能に応じて、例えば、成型物Ｄ、Ｅを形成する工程において樹脂Ｃの付加価値を向上させるもの、樹脂Ｃとの反応に関与し、あるいは物理的な作用で樹脂Ｃの物性を向上させるものなど、それぞれの添加剤の目的に応じて適切な工程で添加される。例えば、樹脂Ａの調製工程、マスターバッチＭの調製工程、成形物Ｄ、Ｅ用のコンパウンド調製工程、成型物ＤあるいはＥの成型工程のいずれかの工程で、それぞれの樹脂Ａ’、Ａ、Ｂ、Ｃまたはコンパウンドに配合され、混練機により溶融、混練し、成型物Ｄ、Ｅ中に均一に分散される。
【００６０】
使用される着色剤としては、染料、有機顔料、無機顔料、カーボンブラック顔料および体質顔料など公知の顔料から選ばれた色素、体質顔料である。有機顔料、無機顔料、体質顔料としては、従来公知の有彩色、黒色または白色の顔料、体質顔料が挙げられ、例えば、アゾ系、ポリ縮合アゾ系、アゾメチン系、アンスラキノン系、フタロシアニン系、ペリノン・ペリレン系、ジピロロピロール系、インジゴ・チオインジゴ系、ジオキサジン系、キナクリドン系、イソインドリノン系、キノフタロン系などの顔料および酸化鉄系顔料、カーボンブラック系顔料、酸化チタン系顔料、炭酸カルシウム、シリカなどが挙げられる。
【００６１】
本発明において、樹脂Ａの調製工程、マスターバッチＭ、各コンパウンドの調製工程で使用される混練機としては、単軸押出機、二軸押出機、多軸押出機などの押出機や三本ロール、二本ロール、加圧ニーダー、バンバリーミキサー、オープン型二軸連続混練機などが挙げられ、特に押出機が好ましい。また、成型物Ｄ、Ｅの成型工程においては、スクリュー式の単軸押出成型機、同方向あるいは異方向回転二軸押出成型機、多軸押出成型機、射出成型機あるいはローター式の混練機、あるいは単軸、多軸の連続式混練機などが使用される。
【００６２】
これらの混練機、成型機は樹脂混練、樹脂成型の常法に従って単独にあるいは組み合わせて使用される。これらの混練機は、混練の目的、材料の種類、配合に応じてスクリュー、ニーディングディスク、ローターなどの各種セグメントを自由に組み替えることができる。また、押出機などのシリンダーの長さや形状を自由に組み替えてもよい。また、目的に応じて材料の供給量、スクリューあるいはローターの回転数、混練機械の温度などの混練条件を適切に設定することも、架橋形成反応、結晶化誘起剤の均一な混練、添加剤の均一な分散効果などをもたらすために重要なことである。特に射出成型機などの成型機においては成型条件として、成型物の結晶化のための金型温度、金型内保持時間の設定が必要である。
【００６３】
ポリ乳酸などの生分解性樹脂は、剛直な分子構造であることから耐衝撃性の劣り、脆い欠点を有している。そこで樹脂改質材を用い柔軟性を付与する手段にラジカル発生剤による架橋結合を利用する方法が提案されている。国際公開第０３／０６６７３３号パンフレットは、ポリ乳酸と樹脂改質材の一方または双方に不飽和結合を導入し、ラジカル発生剤により樹脂改質材鎖とポリ乳酸鎖を架橋結合させることによって相溶性を向上させ、ポリ乳酸に柔軟性と透明性を付与している。
【００６４】
特開２００１−６４３７９号公報は、ポリ乳酸と他の脂肪族ポリエステルとをラジカル発生剤により架橋反応させることにより相溶化させ、透明性が高く、優れた機械特性を付与している。特開２００３−１７１５４４号公報は、ポリ乳酸と他の脂肪族ポリエステルとを有機過酸化物により変性させることによって溶融張力が上昇し、歪み硬化性が発現し、良好な成型性を付与するとしている。
【００６５】
これらの特許文献は、ポリ乳酸への架橋結合の導入を提案はしているが、本発明のような樹脂Ａがポリ乳酸などのポリエステル樹脂の結晶化を促進させる作用は記載されていず、また、示唆される記載もない。
【００６６】
また、特開２００５−２２０１７１号公報には、ポリ乳酸中に架橋構造を有するポリ乳酸を含有させることで、ポリ乳酸組成物の結晶化速度を速めることができ、その結果、より高い耐熱性の成型物を得ることができる旨の記載があるが、ポリ乳酸の結晶化は公知の結晶核剤であるタルクの作用によっており、架橋構造を有する乳酸（樹脂Ａ）が原料ポリ乳酸の結晶化に寄与するような効果の記載はない。
【００６７】
したがって、本特許文献には、本発明の、無機物質結晶核剤を使用することなく、架橋点が形成された樹脂Ａあるいはそれを均一に拡散したマスターバッチＭを結晶化誘起剤として樹脂Ｃを結晶化させ、結晶化ポリエステル樹脂成型物を得ることは何等記載されておらず、また、示唆される記載もない。
【００６８】
本発明の結晶化ポリエステル樹脂成型物は、耐熱性などの物性が向上し、しかも無機物質などを含まないことから成型物の透明性が比較的保持される。その結果、従来耐熱性が低いことから使用できなかった用途を含め、従来のポリエステル樹脂成型物の用途に広く使用することができる。例えば、シート類、フィルム類、ネット類；容器類、トレイ類；発泡材料類；食品包装容器類；水産物・農産物用箱類、包装用箱類、輸送用箱類；電気製品・精密機器などの緩衝材；建築用・道路用の防音・断熱材など広範な用途で使用される。
【実施例】
【００６９】
次に具体的な実施例および比較例を挙げて本発明を詳細に説明する。なお、文中、「部」および「％」とあるのは特に断らない限り質量基準である。
実施例１
（１）樹脂Ａ−１（結晶化誘起剤）の調製
ポリＬ−乳酸（樹脂Ａ’）（以下、「ポリ乳酸」と称する）の粉末１００ｇにラジカル架橋形成剤として、ｔ−ブチルパーオキシイソプロピルカーボネート（純度９５％）０．４ｇ（０．００２２モル）を添加し、十分に混合した後、２５ｍｍ二軸押出し機（Ｌ／Ｄ＝４２、混練温度２００℃）にて混練し、ストランド状に水中に吐出して冷却し、ペレタイザーでカッティングして樹脂Ａ−１ペレットを調製した。
【００７０】
上記で得られた樹脂Ａ−１ペレットの示差走査熱量測定を連続して２回行なった。図１に、樹脂Ａ−１ペレットのチャートを示した。１回目は昇温時に樹脂Ａ−１ペレットの融解を示す１６９℃にピークのあるシャープな吸熱を示し、降温時に樹脂Ａ−１ペレットの結晶化を示す１２５℃のシャープな発熱ピークを示した。２回目は、昇温時には同様に１６８℃にシャープな吸熱を示し、降温時には同様に１２４℃がピークの結晶化による発熱を示した。結晶化温度は、１回目の測定で１２５℃、２回目で１２４℃を示し、樹脂Ａ−１の結晶化の優れた再現性を示した。図２は、得られた樹脂Ａ−１ペレットから成型したプレートのＸ線回折図を示す。回折角２θが１７．２゜に回折強度の大きい、鋭いピークを有し、プレート全体が結晶化していることを示している。
【００７１】
（２）マスターバッチＭ−１の調製
ポリ乳酸（樹脂Ｂ）のペレット５０部に上記樹脂Ａ−１ペレット５０部を混合した後、二軸押出し機にて混練し、ストランド状に水中に吐出して冷却し、ペレタイザーでカッティングしてマスターバッチＭ−１のペレットを調製した。
【００７２】
上記（１）と同様にして、上記ペレットＭ−１の示差走査熱量測定を行なった。図３に測定チャートを示した。降温時にペレットＭ−１の結晶化を示す１２６℃のシャープな発熱ピークを示した。引続いて２回目の測定も降温時に同様にペレットＭ−１の結晶化を示す１２５℃がピークのシャープな発熱を示した。１回目と２回目は１℃の違いで、優れた結晶再現性を示した。図４は、上記で得られたマスターバッチＭ−１を射出成型機にて成型したプレートのＸ線回折図を示す。２θが１７．１゜に回折強度の大きい、鋭いピークを有し、マスターバッチＭ−１から成型したプレート全体が結晶化していることを示している。
【００７３】
（３）成型品Ｄ−１の調製
ポリ乳酸（樹脂Ｃ）のペレット４８部に上記（２）で得られたマスターバッチＭ−１の２部を混合し、射出成型機でシリンダー温度を１９０℃に設定し、金型温度１２０℃、金型内保持時間９０秒の成型条件で成型し、成型プレートＤ−１を得た。成型プレートＤ−１は樹脂の結晶に起因する半透明を示し、厚みの薄いフィルム状ではほぼ透明を示した。
【００７４】
上記（１）と同様にして、図１０に上記で得られたプレートＤ−１のＸ線回折図を示す。２θが１７．１゜に回折強度の大きい、鋭いピークを有し、プレートＤ−１全体が結晶していることを示している。また、図１１に、上記プレートＤ−１の示差走査熱量測定を行なった測定チャートを示した。降温時にプレートの結晶化を示す１１９℃のシャープな発熱ピークを示した。引続いて２回目の測定も降温時に同様にプレートＤ−１の結晶化を示す１１９℃がピークのシャープな発熱を示した。１回目と２回目は同温度で、優れた結晶再現性を示した。
【００７５】
実施例２〜４
実施例１（３）と同様にして、表４に示すポリ乳酸（樹脂Ｃ）のペレットに、マスターバッチＭ−１のペレットを混合し、射出成型機にて成型し、ポリ乳酸の成型プレートＤ−２〜Ｄ−４を得た。得られた成型プレートの示差走査熱量測定およびＸ線回析を行なった。表４に降温時の発熱ピーク温度、およびＸ線回析図の２θのピークの角度を示した。
【００７６】
0005478054.tif 000005
【００７７】
比較例１（樹脂Ｃのみの成型物）
ポリ乳酸（樹脂Ｃ）の樹脂粉のみを二軸押出し機（混練温度２００℃）にて混練し、樹脂ペレットを形成させ、該ペレットの熱分析を行なった。図１４に、上記ペレットの示差走査熱量測定チャートを示した。昇温時にペレットの融解を示す１７２℃がピークのシャープな吸熱を示したが、実施例１、２、３で示した降温時の結晶化に起因する発熱現象を示さずに冷却された。引続いて再度昇降温を行なったが、同様にペレットの融解を示す吸熱を示すのみであった。図１５に、上記ペレットのＸ線回折図を示す。回折図にはピークはなく、ペレットがアモルファス（無定形）状態であることを示している。
【００７８】
比較例２（無機結晶核剤による樹脂の結晶化）
ポリ乳酸（樹脂Ｃ）の樹脂粉１００部に、無機結晶核剤としてタルク１１部および炭酸カルシウム１部を添加し、十分に混合した後、二軸押出し機（混練温度２００℃）にて混練し、ストランド状に水中に吐出、冷却してペレタイザーでカッティングして結晶核剤を含む樹脂ペレットを調製した。当該ペレットを射出成型機にてシリンダー温度１９０℃、金型温度１０５℃、冷却時間１５０秒にて成型し、白色のプレートを得た。該プレートの白色は添加した無機結晶核剤によるものである。
【００７９】
図１６に、上記プレートの示差走査熱量測定チャートを示した。プレートの結晶化を示すピーク温度は１１０℃であった。図１７はＸ線回折図で、２θが１０．１゜、１７．１゜および２９．２゜に鋭いピーク（相対強度の対比は７５：１００：７３）を示した。タルクおよび炭酸カルシウムのＸ線回折は１０．１゜と２９．２゜であり、１７．１゜がポリ乳酸の結晶化による回折を示している。
【００８０】
実施例５
ポリ乳酸のペレット９７部と実施例１（２）のマスターバッチＭ−１のペレット２部とフタロシアニン青色顔料を１０％含有する顔料ポリ乳酸マスターバッチ１部とを混合し、二軸押出し機（Ｌ／Ｄ＝５２、混練温度２００℃）にて混練し、樹脂ペレットを形成させた。次いで、得られたペレットを射出成型機にて金型温度１１５〜１１７℃、冷却時間１２０秒の条件で成型し、充分に結晶した淡青色の成型プレートを得た。成型プレートは優れた耐熱性を示した。
【００８１】
実施例６
（１）ポリ乳酸−ポリブチレンテレフタレート（ＰＢＴ）ブロック共重合ポリエステル樹脂（ＰＢＴセグメントの平均分子量約３０００、含有率：約２０質量％、樹脂Ａ’）粉末を準備し、その１００部に、ｔ−ブチルパーオキシイソプロピルカーボネート０．４部を添加し、十分に混合して後、同様にして二軸押出機にて混練し、樹脂Ａ−２のペレットを調製した。
【００８２】
（２）次いで、ポリ乳酸（樹脂Ｂ）のペレット５０部に、上記樹脂Ａ−２のペレット５０部を十分に混合して後、同様にして二軸押出機にて混練し、マスターバッチＭ−２のペレットを調製した。
（３）次いで、同様にしてマスターバッチＭ−２のペレットとポリ乳酸（樹脂Ｃ）のペレットを実施例１（３）、実施例２〜４の希釈比で混合し、射出成型機にて成型し、それぞれポリ乳酸の成型プレートＤを得た。いずれの成型プレートＤも同様に優れた結晶性を示した。
【００８３】
実施例７〜９
（１）マスターバッチＭの調製
実施例１に準じて、下記の表５の第１欄に記載のポリブチレンサクシネート（ＰＢＳ）、ポリブチレンサクシネート・アジペート（ＰＢＳＡ）およびポリ（ε−カプロラクトン）（ＰＣＬ）を樹脂Ａ’として使用し、過酸化物として同様にｔ−ブチルパーオキシイソプロピルカーボネート（過酸化物−１）を使用して樹脂Ａ−３〜Ａ−５のペレットを調製した。
【００８４】
0005478054.tif 000006
【００８５】
（２）マスターバッチＭの調製と成型物Ｄの調製
次いで、ＰＢＳ、ＰＢＳＡおよびＰＣＬの樹脂ペレット５０部に上記樹脂Ａ−３〜Ａ−５のペレット５０部をそれぞれ添加し、十分に混合して後、同様にして二軸押出機にて混練し、マスターバッチＭ−３〜Ｍ−５のペレットを調製した。（３）次いで、同様にしてマスターバッチＭ−３〜Ｍ−５のペレットをそれぞれＰＢＳ、ＰＢＳＡおよびＰＣＬのペレットと実施例１（３）、実施例２〜４の希釈比で混合し、射出成型機にて成型し、それぞれのポリエステル成型プレートＤを得た。いずれの成型プレートも同様に優れた結晶性を示した。
【００８６】
実施例１０
実施例１（１）で得られた樹脂Ａ−１のペレット１部をポリ乳酸Ａ（樹脂Ｃ）のペレットの１９部、４９部および９９部にそれぞれ混合した後、それぞれ二軸押出し機（Ｌ／Ｄ＝５２、混練温度２００℃）にて混練し、ストランド状に水中に吐出して冷却し、ペレタイザーでカッティングして樹脂ペレットを形成させた。次いで、得られたペレットをそれぞれ射出成型機にて金型温度１１５〜１１７℃、冷却時間１２０秒の条件で成型し、成型プレートＥ−１〜３を得た。いずれの成型プレートも優れた耐熱性を示した。
【００８７】
実施例１１
樹脂Ａ−１のペレット１部と、フタロシアニン青色顔料を１０％含有する顔料ポリ乳酸マスターバッチ１部とをポリ乳酸（樹脂Ｃ）のペレットの１８部、４８部および９８部にそれぞれ混合した後、それぞれ二軸押出し機（Ｌ／Ｄ＝５２、混練温度２００℃）にて混練し、ストランド状に水中に吐出して冷却し、ペレタイザーでカッティングして樹脂ペレットを形成させた。次いで、得られたペレットをそれぞれ射出成型機にて金型温度１１５〜１１７℃、冷却時間１２０秒の条件で成型し、成型プレートＥ−４〜６を得た。いずれの成型プレートも優れた耐熱性を示した。
【産業上の利用可能性】
【００８８】
近年、バイオマスプラスチックの代表例であるポリ乳酸などの成型品の結晶性が非常に遅く、耐熱性が低い欠点を有していた。結晶核剤として従来公知のタルクなどの無機物質微粉を用いて樹脂を結晶化させると、成形物が白濁不透明にする欠点があった。
【００８９】
本発明では、架橋形成剤の作用でポリマー分子間に点架橋を形成させたポリエステル樹脂Ａが、非晶質ポリエステル樹脂Ｃの結晶化誘起剤として効果的に作用することを見出し、成型加工に際し、その結晶誘起性を効果的に作用させるために、予め該樹脂Ａを樹脂Ｂ中に高濃度に、かつ充分に希釈、拡散させたマスターバッチＭを調製し、それを非晶質ポリエステル樹脂Ｃに添加、混練し、結晶形成の温度、時間を保持して成型樹脂全体を結晶化させることによって、耐熱性などの物性が向上し、優れた成型加工物品Ｄを提供することができる。
【００９０】
同様に樹脂Ａをポリエステル樹脂Ｃと押出機などで充分混練して後、成型機にて成型して成型加工物品Ｅを提供することができる。しかも該成型物は無機物質などを含まないことから、成型物の透明性が比較的保持される。その結果本発明による成型品は、従来耐熱性が低いことから使用できなかった用途を含め、例えば、シート、フィルム類、ネット類；容器、トレイ類；発泡材料類；食品包装容器類；水産物・農産物用箱、包装用箱、輸送用箱類；電気製品・精密機器などの緩衝材；建築用・道路用の防音・断熱材など広範な用途で使用される。
【図面の簡単な説明】
【００９１】
【図１】実施例１（１）で得られた樹脂Ａ−１のペレットの示差走査熱量測定チャート
【図２】実施例１（１）で得られた樹脂Ａ−１のプレートのＸ線回折チャート
【図３】実施例１（２）で得られた希釈比（樹脂Ａ：樹脂Ｂ）１：１のマスターバッチＭ−１のペレットの示差走査熱量測定チャート
【図４】実施例１（２）で得られた希釈比（樹脂Ａ：樹脂Ｂ）１：１のマスターバッチＭ−１のプレートのＸ線回折チャート
【図５】Ｍ−１：樹脂Ｂが２：８で、成型条件が４０℃、３０秒でのプレートのＸ線回折チャート
【図６】実施例２のＭ−１：樹脂Ｃが２：８で、成型条件が１１０℃、１２０秒でのプレートＤ−２のＸ線回折チャート
【図７】Ｍ−１：樹脂Ｃが２：１８で、成型条件が４０℃、３０秒でのプレートのＸ線回折チャート
【図８】実施例３のＭ−１：樹脂Ｃが２：１８で、成型条件が１１０℃、１２０秒でのプレートＤ−３のＸ線回折チャート
【図９】Ｍ−１：樹脂Ｃが２：４８で、成型条件が４０℃、３０秒でのプレートのＸ線回折チャート
【図１０】実施例１（３）のＭ−１：樹脂Ｃが２：４８で、成型条件が１１０℃、１２０秒でのプレートＤ−１のＸ線回折チャート
【図１１】実施例１（３）のＭ−１：樹脂Ｃが２：４８で、成型条件が１１０℃、１２０秒でのプレートＤ−１の示差走査熱量測定チャート
【図１２】Ｍ−１：樹脂Ｃが２：９８で、成型条件が４０℃、３０秒でのプレートのＸ線回折チャート
【図１３】実施例４のＭ−１：樹脂Ｃが２：９８で、成型条件が１１０℃、１２０秒でのプレートＤ−４のＸ線回折チャート
【図１４】比較例１で得られた樹脂ペレットの示差走査熱量測定チャート
【図１５】比較例１で得られた樹脂成型プレートのＸ線回折チャート
【図１６】比較例２で得られた樹脂ペレットの示差走査熱量測定チャート
【図１７】比較例２で得られた成型プレートのＸ線回折チャート
【図１】
0005478054.tif 000007
【図２】
0005478054.tif 000008
【図３】
0005478054.tif 000009
【図４】
0005478054.tif 000010
【図５】
0005478054.tif 000011
【図６】
0005478054.tif 000012
【図７】
0005478054.tif 000013
【図８】
0005478054.tif 000014
【図９】
0005478054.tif 000015
【図１０】
0005478054.tif 000016
【図１１】
0005478054.tif 000017
【図１２】
0005478054.tif 000018
【図１３】
0005478054.tif 000019
【図１４】
0005478054.tif 000020
【図１５】
0005478054.tif 000021
【図１６】
0005478054.tif 000022
【図１７】
0005478054.tif 000023